(57)【要約】【課題】養生中のコンクリートの表面に養生シートを不用意に剥がれることなく密着させることができるとともに、使用後の養生シートの廃棄処理に制約の少ない、養生シートを用いたコンクリートの養生方法を提供すること。【解決手段】一方の面に非透湿層２２を形成したセロハン２１からなる養生シート２を、この養生シート２の非透湿層２２を形成していない他方の面を粘着剤層３を介して打設したコンクリート１の表面に貼着して、コンクリート１を養生する。【選択図】図１
2014152565.tif 000002
【特許請求の範囲】
【請求項１】
一方の面に非透湿層を形成したセロハンからなる養生シートを、該養生シートの非透湿層を形成していない他方の面を粘着剤層を介して打設したコンクリートの表面に貼着して、コンクリートを養生することを特徴とする養生シートを用いたコンクリートの養生方法。
【請求項２】
養生シートの非透湿層が、ポリ塩化ビニリデン樹脂のコート層からなることを特徴とする請求項１記載の養生シートを用いたコンクリートの養生方法。
【請求項３】
養生シートの非透湿層を形成していない他方の面の少なくとも一部に、粘着剤層が形成されているとともに、粘着剤層が形成された位置に対応する非透湿層を形成した一方の面に、剥離剤層が形成されていることを特徴とする請求項１又は２記載の養生シートを用いたコンクリートの養生方法。
【発明の詳細な説明】
【技術分野】
【０００１】
本発明は、養生シートを用いたコンクリートの養生方法に関するものである。
【背景技術】
【０００２】
例えば、コンクリートを打設してトンネル（覆工コンクリート）を構築する場合、養生中のコンクリートの表面から水分が蒸発し、本来の水和反応に必要な水分が失われて、養生後のコンクリートの圧縮強度が低下するという問題があった。
これを防止するため、養生中のコンクリートの表面に、不織布や合成樹脂製の養生シートを敷設し、養生中のコンクリートの表面から蒸発する水分の量を低減させることが試みられている（例えば、特許文献１参照。）。
【先行技術文献】
【特許文献】
【０００３】
【特許文献１】特開平１０−６１１８４号公報
【発明の概要】
【発明が解決しようとする課題】
【０００４】
ところで、養生中のコンクリートの表面から蒸発する水分の量を低減させるためには、養生シートを養生中のコンクリートの表面に密着させることが好ましいが、養生中のコンクリートの表面は、コンクリートの内部から染み出てくる水分等によって濡れた状態になりやすく、このため、養生シートを接着剤を用いて養生中のコンクリートの表面に接着しても、コンクリートの表面と接着剤層との界面や接着剤層と養生シートとの界面に水の薄膜層が形成されやすく、養生シートが簡単に剥がれてしまうという問題があった。
【０００５】
また、従来の不織布や合成樹脂製の養生シートは、生分解性材料ではないため、使用後の養生シートの廃棄処理に種々の制約があった。
【０００６】
本発明は、上記従来の不織布や合成樹脂製の養生シートの有する問題点に鑑み、養生中のコンクリートの表面に養生シートを不用意に剥がれることなく密着させることができるとともに、使用後の養生シートの廃棄処理に制約の少ない、養生シートを用いたコンクリートの養生方法を提供することを目的とする。
【課題を解決するための手段】
【０００７】
上記目的を達成するため、本発明の養生シートを用いたコンクリートの養生方法は、一方の面に非透湿層を形成したセロハンからなる養生シートを、該養生シートの非透湿層を形成していない他方の面を粘着剤層を介して打設したコンクリートの表面に貼着して、コンクリートを養生することを特徴とする。
【０００８】
この場合において、養生シートの非透湿層が、ポリ塩化ビニリデン樹脂のコート層からなる養生シートを用いることができる。
【０００９】
また、養生シートの非透湿層を形成していない他方の面の少なくとも一部に、粘着剤層が形成されているとともに、粘着剤層が形成された位置に対応する非透湿層を形成した一方の面に、剥離剤層が形成されている養生シートを用いることができる。
【発明の効果】
【００１０】
本発明の養生シートを用いたコンクリートの養生方法によれば、一方の面に非透湿層を形成したセロハンからなる養生シートを、該養生シートの非透湿層を形成していない他方の面を粘着剤層を介して打設したコンクリートの表面に貼着して、コンクリートを養生するようにすることにより、コンクリートの内部から染み出てくる水分を水透過性を有するセロハンによって分散させることで、コンクリートの表面と粘着剤層との界面や粘着剤層と養生シートとの界面に水の薄膜層が形成されにくくなり、養生中のコンクリートの表面に貼着された養生シートが不用意に剥がれることがなく、養生シートを養生中のコンクリートの表面に密着させることによって、養生中のコンクリートの表面から蒸発、散逸しようとする水分を養生シートにより阻止し、その量を低減させて、養生中のコンクリートの表面を長期間湿潤状態に保ち、高品質のコンクリート構造体を構築することができる。
また、養生シートを構成するセロハンは、木材パルプを原料とする生分解性材料であるため、使用後の養生シートの廃棄処理に制約が少ないという利点を有している。
【００１１】
また、養生シートの非透湿層が、ポリ塩化ビニリデン樹脂のコート層からなる養生シートを用いることにより、養生シートを通して蒸発、散逸する水分の量を著しく低減させることができる。
【００１２】
また、養生シートの非透湿層を形成していない他方の面の少なくとも一部に、粘着剤層が形成されているとともに、粘着剤層が形成された位置に対応する非透湿層を形成した一方の面に、剥離剤層が形成されている養生シートを用いることにより、ロール状に巻いた養生シートを工場生産することができ、剥離紙が不要であることと相俟って、施工現場での取り扱い性を向上することができる。
【図面の簡単な説明】
【００１３】
【図１】本発明の養生シートを用いたコンクリートの養生方法の一実施例を示す説明図である。
【図２】養生シートの一例を示す説明図である。
【発明を実施するための形態】
【００１４】
以下、本発明の養生シートを用いたコンクリートの養生方法の実施の形態を、図面に基づいて説明する。
【００１５】
図１に、本発明の養生シートを用いたコンクリートの養生方法の一実施例を示す。
この養生シートを用いたコンクリートの養生方法は、例えば、トンネル（覆工コンクリート）を構築する場合において、型枠内にコンクリートを打設した後、型枠を撤去して脱型したコンクリート１に適用したもので、一方の面に非透湿層２２を形成したセロハン２１からなる養生シート２を、この養生シート２の非透湿層２２を形成していない他方の面を粘着剤層３を介して打設したコンクリート１の表面に貼着して、コンクリート１を養生するようにしている。
ここで、非透湿層２２は、セロハン２１の一方の面の全面に形成するようにし、一方、粘着剤層３は、セロハン２１の他方の面の適宜位置（必要に応じて、全面）に形成するようにする。
【００１６】
この場合において、養生シート２には、非透湿層２２が、ポリ塩化ビニリデン樹脂のコート層からなる養生シートを好適に用いることができる。
この養生シート２は、秤量が２０〜５０ｇ／ｍ２、厚みが１５〜４０μｍ程度のセロハン２１の片面に、非透湿層２２として溶剤系又はエマルジョン系のポリ塩化ビニリデン樹脂からなるコート層を形成することによって、透湿度を７〜１０ｇ／ｍ２・２４Ｈｒとしたものである。
【００１７】
また、養生シート２をコンクリート１の表面に貼着するために、（Ａ）粘着剤層を両面に形成した粘着テープ（図示省略）を、予め養生シート２の非透湿層２２を形成していない他方の面の適宜位置に貼着しておき、施工現場で粘着テープの剥離紙を取り除いて、養生シート２を粘着テープの粘着剤層３を介して打設したコンクリート１の表面に貼着するようにしたり、（Ｂ）粘着剤層を予め養生シート２の非透湿層２２を形成していない他方の面の適宜位置に塗布等によって形成しておき、施工現場で粘着剤層の表面に設けた剥離紙を取り除いて、養生シート２を粘着剤層３を介して打設したコンクリート１の表面に貼着するようにしたり、（Ｃ）図２に示すように、粘着剤層３を予め養生シート２の非透湿層２２を形成していない他方の面の適宜位置に形成するとともに、粘着剤層３が形成された位置に対応する非透湿層２２を形成した一方の面に、シリコーン樹脂系又は非シリコーン系の剥離剤層２３を塗布等によって形成した養生シート２を用いることができる。そして、特に、（Ｃ）の養生シート２を用いることにより、ロール状に巻いた養生シート２を工場生産することができ、剥離紙が不要であることと相俟って、施工現場での取り扱い性を向上することができる。
いずれも場合も、粘着剤層３は、養生シート２の全面に設けても良いし、部分的に設けても良い。
【００１８】
ここで、粘着剤層３に用いる粘着剤には、アクリル樹脂系（アクリル酸エステル共重合体）を好適に用いることができるほか、シリコーン樹脂系、ウレタン樹脂系、ゴム系の再剥離性を有する粘着剤（接着剤を含む。）を選択的に使用することができる。
【００１９】
この養生シートを用いたコンクリートの養生方法によれば、一方の面に非透湿層２２を形成したセロハン２１からなる養生シート２を、この養生シート２の非透湿層２２を形成していない他方の面を粘着剤層３を介して打設したコンクリート１の表面に貼着して、コンクリート１を養生するようにすることにより、コンクリート１の内部から染み出てくる水分を水透過性を有するセロハン２１によって分散させることで、コンクリート１の表面と粘着剤層３との界面や粘着剤層３と養生シート２との界面に水の薄膜層が形成されにくくなり、養生中のコンクリート１の表面に貼着された養生シート２が不用意に剥がれることがなく、養生シート２を養生中のコンクリート１の表面に密着させることによって、養生中のコンクリート１の表面から蒸発、散逸しようとする水分を養生シート２により阻止し、その量を低減させて、養生中のコンクリート１の表面を長期間湿潤状態に保ち、高品質のコンクリート構造体を構築することができる。
また、養生シート２を構成するセロハン２１は、木材パルプを原料とする生分解性材料であるため、使用後の養生シート２の廃棄処理に制約が少ないという利点を有している。
【００２０】
以下、本発明の養生シートを用いたコンクリートの養生方法について、実証実験を行った結果を示す。
【００２１】
［実施例１］
水路トンネルの二次覆工コンクリートについて、以下の内容で試験施工を実施した。
・打設コンクリート：呼び強度２１Ｎ／ｍｍ２、スランプ１５ｃｍ、最大骨材寸法２０ｍｍ、高炉セメントＢ種（２１−１５−２０ＢＢ）
・養生条件：
（Ａ）実施例：コンクリート打設後、翌日脱型、表面に材齢２８日まで養生シート（セロハンの一方の面の全面にポリ塩化ビニリデン樹脂のコート層を、さらに、その表面の全面にシリコーン樹脂系剥離剤層を形成し、他方の面の全面にアクリル樹脂系粘着剤層を形成した養生シート）を貼り付けて養生
（Ｂ）比較例：コンクリート打設後、翌日脱型、湿度８０％程度の雰囲気下で養生
・試験結果
テストハンマー強度試験（試験方法：ＪＳＣＥ−Ｇ５０４）を行った結果を表１に示す。
【００２２】
【表１】
2014152565.tif 000003
【００２３】
実施例のものは、貼り付けた養生シートが材齢２８日まで剥がれず、その後、容易に剥がすことができ、かつ、天端部及び側壁部とも、比較例よりコンクリート強度が大きいことを確認できた。
【００２４】
［実施例２］
テストピース（φ１００×２００）による室内実験を行った。
・コンクリート：呼び強度２４Ｎ／ｍｍ２、スランプ１５ｃｍ、最大骨材寸法２０ｍｍ、高炉セメントＢ種（２４−１５−２０ＢＢ）
・養生条件：
（Ａ１）実施例１：テストピース作成後、翌日脱型、表面に材齢７日まで養生シート（セロハンの一方の面の全面にポリ塩化ビニリデン樹脂のコート層を、さらに、その表面の全面にシリコーン樹脂系剥離剤層を形成し、他方の面の全面にアクリル樹脂系粘着剤層を形成した養生シート）を貼り付けて養生、材齢８日以降室内で養生
（Ａ２）実施例２：テストピース作成後、翌日脱型、表面に材齢２８日まで養生シート（セロハンの一方の面の全面にポリ塩化ビニリデン樹脂のコート層を、さらに、その表面の全面にシリコーン樹脂系剥離剤層を形成し、他方の面の全面にアクリル樹脂系粘着剤層を形成した養生シート）を貼り付けて養生、材齢２９日以降室内で養生
（Ｂ）比較例：テストピース作成後、翌日脱型、それ以降室内で養生
・試験結果
圧縮強度試験（試験方法：ＪＩＳ  Ａ  １１０８）を行った結果を表２に示す。
【００２５】
【表２】
2014152565.tif 000004
【００２６】
実施例のものは、貼り付けた養生シートが材齢７日又は２８日まで剥がれず、その後、容易に剥がすことができ、かつ、比較例よりコンクリート強度が大きいことを確認できた。
【００２７】
以上、本発明の養生シートを用いたコンクリートの養生方法について、その実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の養生シートを用いたコンクリートの養生方法は、養生中のコンクリートの表面に養生シートを不用意に剥がれることなく密着させることができるという特性を有していることから、トンネル（覆工コンクリート）を構築する場合を始めとして、コンクリートの養生の用途に広く好適に用いることができる。
【符号の説明】
【００２９】
１  コンクリート
２  養生シート
２１  セロハン
２２  非透湿層
２３  剥離剤層
３  粘着剤層
【図１】
2014152565.tif 000005
【図２】
2014152565.tif 000006